(57)【特許請求の範囲】
【請求項１】
２軸延伸ポリスチレン系樹脂フィルムであって、
ポリスチレン系樹脂が、スチレン−メタクリル酸共重合樹脂からなるスチレン共重合樹脂であり、
該２軸延伸ポリスチレン系樹脂フィルムは、ハイインパクトポリスチレン、スチレン−共役ジエン系共重合物、及びスチレン−脂肪族カルボン酸系共重合物から選ばれる少なくとも一種の共重合エラストマーを２ｗｔ％〜３５．０ｗｔ％含み、
流れ方向に対する巾方向の加熱収縮応力比が３〜２０、巾方向の加熱収縮応力が１０００〜８０００ＫＰａ、ＪＩＳ  Ｐ−８１１６で示されるフィルムの巾方向の引き裂き強度が５〜４０ｍＮであり、厚みが５〜６０μｍであることを特徴とするフィルム。
【請求項２】
ビカット軟化温度が１００〜１５５℃であることを特徴とする請求項１に記載のフィルム。
【請求項３】
２軸延伸ポリスチレン系樹脂フィルムは、ＡＳＴＭ−Ｄ１００３で測定されるＨＡＺＥが５０％以下であることを特徴とする請求項１又は２に記載のフィルム。
【請求項４】
巾方向の引き裂き直進値が１０ｍｍ以下であることを特徴とする請求項１〜３のいずれか１項に記載のフィルム。
【請求項５】
請求項１〜４のいずれか１項に記載の２軸延伸ポリスチレン系樹脂フィルムとポリエチレン系樹脂フィルムとが接合されることを特徴とする積層フィルム。
【請求項６】
請求項１〜４のいずれか１項に記載の２軸延伸ポリスチレン系樹脂フィルム、ポリエチレン系樹脂フィルム、及びアルミ箔が接合されることを特徴とする積層フィルム。
【発明の詳細な説明】
【技術分野】
【０００１】
本発明は、巾方向に切り裂き易いフィルム及びその積層フィルムに関するものである。さらに詳しくは、食品包装材、医薬品包装材、雑貨等の包装材を作る袋、テープ状物、シート状物を構成するフィルムに関し、特にフィルムの巾方向に、手で容易に引き裂け、かつ直線状に引き裂くことができるフィルムに関するものである。
【背景技術】
【０００２】
食品、医薬品、雑貨等の包装に各種フィルムが使用されている。フィルムから作られている包装材料は、容易に開封する目的では、従来からセロファンが多く用いられている。セロファンとポリエチレンをラミネートした積層フィルムを、セロファンを袋の外側に、ポリエチレンフィルムを袋の内側になるように位置させて、２枚の積層フィルムをヒートシールして包装用袋としており、他のフィルムを表面素材として使用した袋に比べて端部からカットでき、易開封の袋として使用されている。
【０００３】
しかしながら、その袋の開封性は不十分であり、開封した方向とは別方向にカット面がずれることがあり、内容物がこぼれて取り出しにくい。また、セロファンは一般的にフィルムの流れ方向に引き裂き易いが、巾方向には引き裂きにくい。包装材料として流れ方向に長い袋：例えばスティック包装や、ピロー包装などの開封では、袋を巾方向に開封しようとすると、流れ方向に切り裂けて、内容物がこぼれる。
セロファンの代わりにポリエチレン、ポリプロピレン、ポリエステル等のフィルムを使用する試みも実施されたが、これらのフィルムでは、もともとのフィルムの剛性が低いこと等から、袋とした場合に必ずしも容易に開封できなかった。そのため、袋に切り欠き部やノッチをいれたりしていたが、袋のどこからでも容易に開封できるものではなく、加工段階で内容物に傷をつける恐れがあった。さらにこれらのフィルムの中にも、流れ方向に切り裂き易いフィルムは存在したが、巾方向に切り裂き易いフィルムはなかった。一般に、フィルムを製造するには溶融した樹脂を押し出す為、樹脂を押し出す方向、即ちフィルムが巻かれる流れ方向に樹脂が配向することにより、流れ方向には引き裂き易いが、巾方向には引き裂きにくい。
【０００４】
カット性や腰の良さを改良するために、易カット性のフィルムの発明もなされている。例えばポリエステフィルムの改良品（特許文献1〜３）、その他の樹脂フィルム（特許文献４）、これらの組み合わせによる改良積層フィルムの発明（特許文献５）等がなされている。また、易カット性を持った粘着テープの発明（特許文献６、７）もなされている。
しかしながら、これらの発明も引き裂き性が不十分であり、引き裂きの伝播性が悪く、易カット分野のフィルム材料としては、セロファンがその特性上の悪さを持っているにもかかわらず使用されている。また、これらも巾方向に切り裂き易いフィルムを発明するには至らなかった。
【０００５】
セロファンの代替素材として、フィルムの腰がセロファンと同程度のポリスチレン系樹脂フィルムでも発明がなされている（特許文献８）。この発明では、一般のポリスチレン樹脂を使用した２軸延伸ポリスチレンフィルムと、ヒートシール性のあるポリオレフィンフィルムとの積層により積層フィルムを作り、２枚の積層フィルムをヒートシールして易開封の袋とした技術の開示がある。
【０００６】
しかしながら、やはり引き裂き性は不十分であり、これらの積層フィルムを使用した場合、使用する樹脂のポリスチレンと一般のポリオレフィンとの間に融点差が少なく、ヒートシールがしにくいという問題点があった。即ち、上述したセロファンとポリエチレンからなる積層フィルムは、医薬品包装用袋として一般的に普及しているが、これらを製袋する機械は、基本的に溶融しないセロファンを念頭に設計された機械である為、ヒートシール温度が合わず、ヒートシールしてもヒートシールした部分が収縮して良好な袋にならず、袋にできたものでもポリスチレンの樹脂の溶融により、フィルムを製造する樹脂が固化し、易開封できない袋であった。袋を得るためにヒートシール温度を下げて製袋すると、製袋速度が遅くなり効率が低下する。この為せっかくの発明も、実際にこれらの目的で使用されるには至っていない。
【特許文献１】特公昭５６−５０６９２号公報
【特許文献２】特開昭５１−１２４１６３号公報
【特許文献３】特開２００２−５３６７５号公報
【特許文献４】特開２０００−２０２９５６号公報
【特許文献５】特開２００２−２６４２３７号公報
【特許文献６】特公昭５５−８５５１号公報
【特許文献７】特公昭５５−２０５１４号公報
【特許文献８】特開昭６３−７９号公報
【発明の開示】
【発明が解決しようとする課題】
【０００７】
本発明は、巾方向に特に引き裂き易いフィルムおよびその積層フィルムの提供を目的とする。さらに詳しくは、巾方向に容易に開封でき、かつ開封した方向と同じ方向に直線的に開封できるフィルムの提供を目的とする。
【課題を解決するための手段】
【０００８】
本発明者等は、前記課題を解決するため鋭意研究を重ねた結果、本発明をなすに至った。
本発明は下記の通りである。
１．２軸延伸ポリスチレン系樹脂フィルムであって、ポリスチレン系樹脂が、スチレン−メタクリル酸共重合樹脂からなるスチレン共重合樹脂であり、該２軸延伸ポリスチレン系樹脂フィルムは、ハイインパクトポリスチレン、スチレン−共役ジエン系共重合物、及びスチレン−脂肪族カルボン酸系共重合物から選ばれる少なくとも一種の共重合エラストマーを２ｗｔ％〜３５．０ｗｔ％含み、巾方向に対する流れ方向の加熱収縮応力比が３〜２０、巾方向の加熱収縮応力が１０００〜８０００ＫＰａ、ＪＩＳ  Ｐ−８１１６で示されるフィルムの巾方向の引き裂き強度が５〜４０ｍＮであり、厚みが５〜６０μｍであることを特徴とするフィルム。
２．ビカット軟化温度が１００〜１５５℃であることを特徴とする１．に記載のフィルム。
【０００９】
３．２軸延伸ポリスチレン系樹脂フィルムは、ＡＳＴＭ−Ｄ１００３で測定されるＨＡＺＥが５０％以下であることを特徴とする１．又は２．に記載のフィルム。
４．巾方向の引き裂き直進値が１０ｍｍ以下であることを特徴とする１．〜３．のいずれか１項に記載のフィルム。
５．１．〜４．のいずれか１つに記載の２軸延伸ポリスチレン系樹脂フィルムとポリエチレン系樹脂フィルムとが接合されることを特徴とする積層フィルム。
６．１．〜４．のいずれか１つに記載の２軸延伸ポリスチレン系樹脂フィルム、ポリエチレン系樹脂フィルム、及びアルミ箔が接合されることを特徴とする積層フィルム。
【発明の効果】
【００１０】
本発明は巾方向に引き裂き性の良好なフィルムを提供できる。更に詳しくは、巾方向に手で容易に引き裂くことができ、かつ巾方向に直線的に引き裂くことができるフィルムを提供できる。
【発明を実施するための最良の形態】
【００１１】
本発明について、特に好ましい態様を中心に、以下詳細に説明する。
本発明は、巾方向に対する流れ方向の加熱収縮応力比が３〜２０、巾方向の加熱収縮応力が１０００〜８０００ＫＰａ、ＪＩＳ  Ｐ−８１１６で示されるフィルムの巾方向の引き裂き強度が５〜４０ｍＮであることを特徴とする２軸延伸ポリスチレン系樹脂フィルムである。
本発明の２軸延伸ポリスチレン系樹脂フィルムのビカット軟化温度は、特に限定されないが、１００℃〜１５５℃ が好ましく、１１０〜１５５℃がより好ましく、１２０〜１５０℃ がさらに好ましい。
【００１２】
フィルムのビカット軟化温度は、ＡＳＴＭ−Ｄ−１５２５に準じて測定される。ビカット軟化温度が１００℃以上の場合、フィルムの剛性が適度に高くなり、引き裂き直進性、及び引き裂き性（フィルムにノッチを入れないでも、手で容易に引き裂くことができる引き裂き性）が特に良好となる。また、このフィルムを用いて包装用の袋を作る際は、一般にヒートシール層となるポリエチレンフィルムとのポリラミ加工を行うが、その加工の際に、ポリスチレン系樹脂フィルムに熱収縮が起こりにくく、袋等を加工するヒートシールの際には、ヒートシールされた部分にも熱収縮が起こりにくく、袋の形状のゆがみや、ヒートシール部分にピンホールが起きにくい。
フィルムのビカット軟化温度が１５５℃以下の場合、適度なフィルムの強靭性が得られ、フィルムに衝撃が加わったときに簡単に破れず、ピンホールが起きにくい。また、フィルムの引き裂き直進性、引き裂き性が向上する。
【００１３】
本発明の２軸延伸ポリスチレン系樹脂フィルムに使用するポリスチレン系樹脂は、スチレン樹脂単独でもよく、スチレン樹脂に、後述するような各種樹脂や添加剤を加えてもよい。好ましくは、スチレン共重合樹脂である。
スチレン共重合樹脂とは、スチレンモノマーと任意のモノマーを共重合したものであり、任意のモノマーとしては、ο−メチルスチレン、ｍ−メチルスチレン、ｐ−メチルスチレン、ｔ−ブチルスチレン、α−メチルスチレン、β−メチルスチレン、ジフェニルエチレン等のスチレン系誘導体、ブタジエン、イソプレン等の共役ジエン、メチルメタクリレート、エチルメタクリレート、プロピルメタクリレート、ブチルメタクリレート、ヘキシルメタクリレート、シクロヘキシルメタクリレート等のアルキル置換メタクリレート化合物、メチルアクリレート、エチルアクリレート、プロピルアクリレート、ブチルアクリレート、ヘキシルアクリレート、シクロヘキシルアクリレート等のアルキル置換アクリレート化合物、メタクリル酸、アクリル酸、無水マレイン酸、Ｎ−置換無水マレイミド、アクリロニトリル、メタクリロニトリル、クロロスチレン、ブロモスチレン等のビニルモノマー等が挙げられ、これらの単量体を単独または２種以上混合して用いることができる。本発明では、これらのスチレン系共重合樹脂を単独または２種類以上混合してもよい。
【００１４】
耐熱性を与え、かつ得られたフィルムの引き裂き性をさらに良好にする為には、スチレン−アクリル酸共重合樹脂、スチレン−メタクリル酸共重合樹脂、スチレン−無水マレイン酸共重合樹脂、及びスチレン−α−メチルスチレン共重合樹脂から選ばれる少なくとも１種の共重合樹脂がより好ましい。
ポリスチレン系樹脂におけるスチレンの重合割合は、特に限定されないが、５０ｗｔ％以上が好ましい。
【００１５】
本発明に用いるポリスチレンと共重合させるモノマー単位含量は適宜選定すればよい。ポリスチレンと共重合させる好ましい樹脂として、例えばアクリル酸、メタクリル酸、無水マレイン酸を用いる場合には、３〜３０ｗｔ％の範囲が好ましい。同様に、例えばα−メチルスチレンを用いる場合には、９〜５０ｗｔ％の範囲が好ましい。これらの共重合比率は、好ましい範囲内の場合、樹脂の剛性が高く、引き裂き性が向上する。また、これらの樹脂から得られたフィルムをポリエチレン系樹脂と接合し、ヒートシールする場合には、耐熱性が向上し、ヒートシール時に皺等の発生がなく好ましい。
【００１６】
本発明に用いられるポリスチレン系樹脂は非晶性であることが好ましい。樹脂の構造は特に限定されない。構造としては、アタクチック構造、アイソタクチック構造、シンジオタクチック構造等が挙げられる。フィルムの透明性やフィルムの袋や包装体への加工適性の向上の観点から、非晶性のアタクチック構造ポリスチレンがより好ましい。
【００１７】
本発明中で、非晶性とは、結晶化度が１０％以下であることをいう。結晶化度は、好ましくは５％以下であり、完全非晶性に近いほどよい。結晶化度は、結晶融解発熱量から一般的に算出できる示差走査熱量測定法（ＤＳＣ法）により測定できる。ポリスチレン系樹脂の結晶性が低いとフィルムを製造する際に白化がなく、ポリエチレン系樹脂とポリラミ加工する場合や、製袋する際に、熱による結晶化が起きず、透明性が高く、強靭性が増すことから好ましい。さらには、非晶性であると、袋に加工する際に、再結晶化による白化等の問題を解決でき、熱収縮性や引き裂き性が向上するため、手で容易に引き裂くことができる。
【００１８】
本発明では、ポリスチレン系樹脂の製法は特に限定されず、公知の製法を用いることができる。一般的なスチレン系ポリマーの重合法としては、例えば、熱や開始剤を用いたラジカル溶液重合、ラジカル懸濁重合、ラジカル乳化重合、有機金属化合物を用いたアニオン重合、遷移金属錯体による配位アニオン重合、ルイス酸を用いたカチオン重合等による方法がある。また、市販の樹脂を使用することができ、例えば、スチレン−メタクリル酸共重合樹脂としては、ＰＳジャパン社製の商品名：Ｇ９００１や大日本インキ化学工業社製、リューレックス（登録商標）Ａ―１４、スチレン−無水マレイン酸共重合樹脂としては、ＮＯＶＡ社製、ＤＹＬＡＲＫ（登録商標）２３２、３３２等が挙げられる。しかしながら、これらの樹脂に限られるものではない。
【００１９】
ポリスチレン系樹脂の分子量は特に限定されず、フィルム化する際に十分な溶融粘性が得られるものであればよい。また、得られる２軸延伸ポリスチレン系樹脂フィルム中に残存するモノマー、ダイマー、トリマー等のスチレン系低分子量成分は限定されないが、フィルムを袋状物に加工した場合、内容物が医薬品や食品であることを考慮すると低い方が好ましく、１００００ｐｐｍ以下が好ましい。
ポリスチレン系樹脂中に、フィルムに加工する際、製膜性や耐衝撃性を与える目的で、各種樹脂を加えてもよい。各種樹脂としては、ポリスチレン系樹脂と相溶する樹脂であればよく、例えば、ＡＢＳ樹脂、ＰＰＥ樹脂、ポリスチレン系の耐衝撃性を有するスチレン系樹脂、ポリスチレン系のエラスマー等が挙げられる。相溶性の観点から、ポリスチレン系の耐衝撃性を有するスチレン系樹脂やポリスチレン系のエラスマーが好ましい。
【００２０】
ポリスチレン系のエラスマーとは、ポリスチレン系樹脂に製膜性や耐衝撃性を与える物質で、一般的に室温でゴム弾性を有する部分を持つ物質をいい、分子中に弾性をもつゴム成分（ソフトセグメント）を持つものをいう。本発明のポリスチレン系の耐衝撃性を有するスチレン系樹脂やポリスチレン系のエラスマーのビカット軟化温度は、ポリスチレンのビカット軟化温度（１０５℃）より低く、一般的には９０℃より低い。
ポリスチレン系の耐衝撃性を有するスチレン系樹脂やポリスチレン系のエラスマーとしては、例えば、ハイインパクトポリスチレン、スチレン−共役ジエン系共重合物、スチレン−脂肪族カルボン酸系共重合物等が挙げられ、ポリスチレン以外に、ポリブタジエン、ポリイソプレン、水素添加ポリブタジエン、水素添加ポリイソプレン、水素添加ブタジエンラバー等のソフトセグメントを持っていてもよく、これらから選ばれる少なくとも一種のポリスチレン系エラストマーや樹脂を添加することはより好ましい。
【００２１】
ポリスチレン系エラストマーの添加は、フィルムを製造する際に種類や量を選定すればよく、本発明の目的を達成する範囲で、当事者が適宜選択することが好ましい。フィルムを製造する際の製膜性、得られたフィルムの耐衝撃性、耐熱性、腰とのバランス、透明性への影響度から、ポリスチレン系エラストマーやポリスチレン系の耐衝撃性を有するスチレン系樹脂は、２軸延伸ポリスチレン系樹脂フィルム中、０．５〜３５.０ｗｔ％添加されていることが好ましく、より好ましくは１．０〜３０.０ｗｔ％である。添加量が０．５ｗｔ％以上の場合、フィルム化する際に製膜性が安定し、得られたフィルムの耐衝撃性が向上する。添加量が３５．０ｗｔ％以下の場合、フィルムの引き裂き性、耐熱性、腰が良好であり、透明性が高い。
【００２２】
ポリスチレン系樹脂へ、熱安定性、機械的安定性、耐候性、耐光性を上げる為に、熱安定剤、酸化防止剤、耐光剤、静電気防止剤等の安定剤を添加することも効果的である。熱安定剤、酸化防止剤、耐光剤の例としては、フェノール系、アミン系、リン系、イオウ系、ヒンダードアミン系安定剤等があり、本発明の目的と特性を損なわない範囲であれば、これらの安定剤を配合することは好ましい。
上記の安定剤以外に、無機系微粒子や有機系微粒子等の微粒子状アンチブロッキング剤、可塑剤、滑剤、着色剤、帯電防止剤等、公知の添加剤を、本発明の要件と特性を損なわない範囲で配合してもよい。
【００２３】
本発明の２軸延伸ポリスチレン系樹脂フィルムの、ＪＩＳ  Ｐ−８１１６で示される巾方向の引き裂き強度は、５〜４０ｍＮである。引き裂き強度が５ｍＮより小さいと、加工時にフィルムが破れやすくなり、最終製品での保存安定性が悪くなる。引き裂き強度が４０ｍＮ以上では、切り裂きにくくなり、手での引き裂け性が劣る。好ましくは１０〜３０ｍＮである。
【００２４】
引き裂き性を表す指標として、樹脂分子の配向を複屈折率を用いて表す方法が知られており（特許文献２：特開昭５１−１２４１６３号公報）、一般的に引き裂き性に異方性をもつフィルムの場合、この値で表すことが試みられている。しかしながら、ポリスチレン系樹脂の場合、延伸方向とは垂直方向に樹脂の光学的な配列がおこり、この指標で表すことは難しく、ポリスチレンの樹脂分子が持つ剛性により、ポリスチレン系樹脂フィルムの引き裂き性は良好となる。また、異方性を持たさなければ、易カットフィルムが作りにくいポリエステルフィルムやポリエチレン樹脂系フィルムとは大きく異なり、ポリスチレン系樹脂フィルムは、樹脂分子の配向に異方性を持たせなくとも、本発明の加熱収縮応力の範囲であれば、手で容易に引き裂くことができる。また、引き裂き性も、直線状にフィルムのカット面を伝播させることができ、本発明のポリスチレン系樹脂フィルムの最大の利点である。
【００２５】
本発明の重要な目的である巾方向の引き裂き性を良好とする為に、本発明の２軸延伸ポリスチレン系樹脂フィルムの加熱収縮応力は、巾方向に対する流れ方向の熱収縮応力比が３〜２０であり、巾方向の熱収縮応力が１０００〜８０００ＫＰａである。
本発明の２軸延伸ポリスチレンフィルムの引き裂き性を発現する為に、得られたフィルムの加熱収縮応力は重要な点である（加熱収縮応力は、後述する方法により測定する）。
【００２６】
本発明のフィルムの加熱収縮応力は、巾方向に１０００〜８０００ＫＰａであり、１５００〜６０００ＫＰａが好ましく、２０００〜４０００ＫＰａがより好ましい。引き裂きの直進性や引き裂き性は、樹脂の分子配向に起因するが、本発明ではその分子配向を定量的に表すことができる指標として、加熱収縮応力を用いる。即ち、本発明のポリスチレン系樹脂フィルムの加熱収縮応力が、１０００ＫＰａ以上の場合は、樹脂のポリマーの配向が十分得られていることから、フィルムの引き裂き直進性や引き裂き性が良好であり、容易に手で引き裂くことができるフィルムが得られる。また、フィルムの衝撃強さや耐屈曲曲げ強さも良好で、外力に対して簡単に折り曲げられたり、割れたりしない為、フィルムの取り扱い性や加工性が良い。８０００ＫＰａ以下の場合は、引き裂き性が良好で、フィルムを取り扱う際や加工する際に、フィルムが破れることがない。
【００２７】
本発明のフィルムの加熱収縮応力の巾方向に対する流れ方向の比は３〜２０であり、好ましくは４〜１０である。加熱収縮応力の比が３以上の場合、ポリマーの配向が巾方向に並ぶため、巾方向に引き裂きやすくなり、手で容易に切り裂くことができ、かつ直進的に引き裂くことができる。加熱収縮応力の比が２０以下の場合、引き裂き性が適度に良好で、フィルムを取り扱う際や二次加工する際に、フィルムが破れることがない。
【００２８】
フィルムの流れ方向の加熱収縮応力は特に限定はないが、フィルムの腰や強靭性を高めるときや、これらのフィルムを用いて最終製品を作る際に、フィルムの破れ、ピンホールの発生がなく、加工速度を上げる為に、流れ方向の加熱収縮応力は１００〜１０００ＫＰａが好ましい。流れ方向の加熱収縮応力が１００ＫＰａ以上の場合、フィルムの製膜時や二次加工する際に、フィルムが流れ方向に裂けにくい。１０００ＫＰａ以下の場合、巾方向の引き裂き性や、引き裂き直進性がさらに良好になる。
【００２９】
本発明のフィルムの引き裂き直進値は、１０ｍｍ以下が好ましい。引き裂き直進値が１０ｍｍ以下であれば、本発明のフィルムを用いた製品（例えば袋）を引き裂いた際に直進的に開封することができ、内容物をこぼしたり、傷めたりすることがない。また、袋を開封したときも引き裂き面がまっすぐとなり使い易い。
本発明で用いる２軸延伸ポリスチレン系樹脂フィルムの熱収縮率は特に限定されないが、０〜１０％が好ましく、０〜７％がより好ましい。熱収縮率が１０％以下であれば、フィルムを加工する際に、皺等の発生がなく好ましい。また、熱収縮率の巾方向に対する流れ方向の比は特に限定されないが、本発明のフィルムは巾方向への樹脂の配向が高い為に熱収縮も巾方向に高くなることから、巾方向の熱収縮率は、０〜７％が好ましい。
【００３０】
本発明の２軸延伸ポリスチレン系樹脂フィルムの厚みは５〜６０μｍが好ましい。引き裂き性と、フィルムの腰や衝撃性のバランスから、より好ましくは１０〜５０μｍ、さらに好ましくは１５〜４０μｍである。フィルムの厚みが５μｍ以上の場合、フィルムが破れにくく、更には腰が強く、加工適性や作業性が良い。フィルムの厚みが６０μｍ以下の場合、フィルムの引き裂き性が良好になり、容易に手で引き裂くことができる。
【００３１】
本発明のフィルムのＨＡＺＥは５０％以下であることが好ましく、より好ましくは３０％以下である。ＨＡＺＥが５０％以下であればフィルムを袋等の商品に加工した場合、袋に入れた医薬品や食品等の種類、色、形状等の情報を容易に読み取れる為好ましい。特に本フィルムを使用した医薬品等の袋であれば、内包した医薬品の確認が容易である。医薬品の識別番号や色を確認する為には、透明性は重要な因子であるため、フィルムは無色に近いほうがより好ましい。ただし、アルミをラミネートした場合には、透明性は要求されない。
【００３２】
２軸延伸ポリスチレン系樹脂フィルムの製造方法は限定されず、テンター法、インフレ法等で作成できる。しかしながら、本発明中の巾方向に引き裂き性（手裂き性）を良好にし、直進カット性を発現する為には、当該樹脂を溶融してＴ−ダイ等から押出し、原反を延伸ロールで流れ方向に延伸した後に、テンターで巾方向に延伸するテンター法が好ましく、逐次２軸延伸の流れ方向へのテンター法がより好ましい。
【００３３】
本発明の重要な目的である易引き裂き性を達成させる為には、２軸延伸する必要がある。即ち、本発明はポリスチレン系樹脂を用い、さらにこれらの樹脂の分子の配向を制御することにより、巾方向に手で容易に引き裂くことができ、かつ巾方向に引き裂き直進性が良好になる。樹脂の分子の配向が高いと、手で容易に引き裂くことができ、かつ、引き裂いた方向に分子の配向が起こっている為に、引き裂き直進性が良好になる。また、用いたポリスチレン系樹脂の高次構造により、フィルムに微細な弱い部分が作成され、それが起点となり、手で容易に引き裂くことができる。樹脂の配向とフィルムに微細な弱い部分が存在することにより、引き裂き部分が直線的に伝播し、フィルムをまっすぐに引き裂くことができる。
【００３４】
本発明で、フィルムを製膜する延伸倍率は特に限定されない。例えば、逐次２軸テンター延伸法を用いて延伸する場合、延伸倍率は巾方向に５倍以上が好ましく、６倍以上がより好ましい。一方、流れ方向には１．３〜４倍が好ましく、１．５〜３倍がより好ましい。流れ方向に対する巾方向の延伸倍率の比は、２．５〜８が好ましく、３〜５がより好ましい。延伸倍率の比が２．５以上の場合は、巾方向の引き裂き性が良好になると共に、延伸配向度が適度でフィルムの耐衝撃性が高くなるので好ましい。延伸倍率の比が８以下の場合も、配向度が適度であり、ポリラミ加工時や製袋加工時にフィルムの収縮が起きずに好ましい。
【００３５】
本発明で、フィルムを製膜する延伸温度は特に限定されない。一般に延伸倍率が低ければ加熱収縮応力は小さくなり、延伸倍率が大きければ加熱収縮応力も大きくなる。同じ延伸倍率の場合でも、延伸温度が高ければ加熱収縮応力は小さくなり、延伸温度が低ければ加熱収縮応力は大きくなる。延伸温度や延伸倍率を制御することが、フィルムを製造する際の重要な点である。延伸温度が低い場合は、樹脂の溶融粘度が高くなり、延伸倍率が低くても、樹脂の分子の配向が高くなる。一方、延伸温度が高い場合には、樹脂の溶融粘度は低くなり、延伸倍率が高くても、樹脂の分子の配向は低くなる。そのため、延伸温度は限定されない。本発明では２軸延伸ポリスチレンフィルムの加熱収縮応力に直接関係する、樹脂の分子の配向の制御が重要である。また、加熱収縮応力を制御する方法として、フィルムを得た後に、熱セットすることも好ましい方法である。これらの熱セットは、定長やフリーでもよく、セット温度は適宜選定すればよい。
【００３６】
本発明の２軸延伸ポリスチレン系樹脂フィルムに、ヒートシール層として、ポリエチレン系樹脂フィルムを接合し積層フィルムとしてもよい。積層する方法は特に限定されない。あらかじめ作製された２軸延伸ポリスチレン系樹脂フィルムとポリエチレン系樹脂フィルムとを張り合わせて積層してもよく、２軸延伸ポリスチレンフィルムの上に、溶融したポリエチレンを押し出してコート（ポリラミ）してもよい。加工のし易さの観点からポリラミのほうがより簡便で、より積層フィルムの接着性を高めることができて好ましい。ポリラミ時には、あらかじめ２軸延伸ポリスチレンフィルムの接着性を高めたフィルムを用いることは好ましい。オゾン処理や放射線処理等によりポリエチレン系樹脂の活性を上げる（接着する樹脂層を酸化させて接着性を上げる）方法や、積層されたフィルムを、積層加工後にエージング（熱処理炉にしばらく入れる）する方法も好ましい。ポリラミ時のポリエチレン系樹脂を溶融押し出しする温度は高いほうが接着性はより高くなり、一般的に２８０〜３００℃が好ましい。
【００３７】
本発明のフィルムは、製品や成形品の帯電防止性、防曇性、耐油性等の機能を付与する目的で、帯電防止剤や防曇剤を片面もしくは両面に付着させてもよい。また、得られたポリスチレン系樹脂による２軸延伸フィルムの接着性を高める目的で、表面張力を高める為にコロナ処理やプラズマ処理等の放電加工を実施し、接着性を高めることはより好ましい態様である。また、同じように、接着性を高める目的でアンカーコート剤をあらかじめ、積層する前に塗布しておくことはより好ましい態様である。アンカーコート剤は、ポリスチレン系樹脂とポリエチレン系樹脂の接着を高めるものであれば、特に限定しないが、例えばウレタン系、イミン系、ブタジエン系、天然ゴム系、カゼイン、ポリビニルアルコール系、ポリアクリルアミド系、エーテル−無水マレイン酸系共重合体、スチレン系重合体、ポリフェニレンエーテル系共重合体等のアンカーコート剤を使用できる。
【００３８】
アンカーコート剤を溶かす溶剤や希釈液は、ポリスチレン系樹脂に塗布する場合は、フィルムが溶剤で犯されないようにする為に、アルコール系や水系の溶剤を使用することはより好ましい態様である。いずれにしろ、接着性を高める為の方策は、物理的にしろ、化学的にしろ、実施者が適宜選定すべきものである。また、その最終製品を作る目的で、フィルムの加工は一面もしくは両面であってもよい。
【００３９】
本発明のポリスチレン系樹脂フィルムの接着性は、表面張力として３５ｍＮ/ｍ以上が好ましく、４０ｍＮ/ｍ以上がより好ましい。これらの表面張力値は、上記の物理的な方法及び／又は化学的な方法によって達成されるが、接着性が高いと上記で述べたポリスチレン系樹脂フィルムの引き裂き性の高さが生かされ、ポリエチレン系樹脂フィルムと積層されたフィルムの引き裂き性が向上する。一方、接着性が悪いとせっかくのポリスチレン系樹脂フィルムの引き裂き性が生かされず、ポリスチレン系樹脂フィルムとポリエチレン系樹脂フィルムの積層フィルムの界面で剥がれ（デラミが起こり）、積層フィルムの引き裂き性が低下する。最終的に使用する袋等の製品には表面に印刷をする場合があるが、この印刷性を高める為にも、放電加工等の物理加工やコーティング等の処理をすることも好ましい態様である。
【００４０】
ヒートシール層となるポリエチレン系樹脂の種類は限定されない。ポリエチレン系樹脂としては、直鎖状低密度ポリエチレン（ＬＬＤＰＥ）、低密度ポリエチレン（ＬＤＰＥ）、高密度ポリエチレン（ＨＤＰＥ）等が使用でき、それらの混合物でもよい。これらの樹脂は、接着性を上げたり、樹脂の軟化点やヒートシール温度を制御する目的で、ヒートシール性を有するエチレン−酢酸ビニル共重合体、エチレン―アクリルエステル共重合体、酸コポリマーのイオン架橋体（アイオノマー）、シングルサイト触媒（メタロセン系触媒）を用いて作られたエチレンとα−オレフィンとの共重合体が好ましく、単独もしくは他のオレフィン樹脂と混合した組成物であってもよい。
【００４１】
ポリエチレン系樹脂フィルムの厚みは、ヒートシール層として機能すれば、適宜その厚みを選ぶことができるが、好ましくは５〜７０μｍ、より好ましくは１０〜５０μｍ、更に好ましくは１５〜３０μｍである。５μｍ以上の場合、十分な接着強度が得られ、袋を作成する際に接着不良やピンホールが発生しにくくなる。また、７０μｍ以下の場合、コストが低くなる上、積層フィルムの引き裂き性が向上する。
【００４２】
ヒートシール層となるポリエチレン系樹脂の融点は特に限定されないが、ポリスチレン系樹脂のビカッット軟化温度より５℃以上低いことが好ましく、１０℃以上低い方がより好ましく、２０℃以上低い方が更に好ましい。５℃以上低いと、ヒートシールできる温度範囲が広く得られ、良好な積層フィルムを得ることができる。
【００４３】
ヒートシール層となるポリエチレン系樹脂フィルムの引っ張り伸度は、低いほうが好ましい。ポリエチレン系樹脂フィルムの引っ張り伸度が低いと、積層フィルムやこれらから作られる袋を引き裂き易くなる。即ち、ポリエチレン系樹脂フィルムの伸度が大きくなり、積層フィルムを引き裂いた際に、ポリエチレン系樹脂からなるフィルムだけが伸びて、層間で剥離が起こり、２軸延伸ポリスチレン系樹脂フィルムが有する引き裂き性の高さを阻害し、引き裂にくくなる。この為、ポリエチレン系樹脂フィルムの引っ張り伸度は、９００％以下が好ましく、７００％以下がより好ましい。一方、ポリエチレン系樹脂フィルムの弾性率は高い方がよく、得られた積層フィルムが引き裂き易くなるため、ポリエチレン系樹脂の曲げ弾性率は５０ＭＰａ以上が好ましく、１００ＭＰａ以上がより好ましい。これらの引っ張り物性はＪＩＳ  Ｋ７１１３で測定され、曲げ弾性率はＪＩＳ  Ｋ７２０３で測定される。
【００４４】
積層フィルムを用いて袋状物を作る場合、袋の中に入れる医薬品や食品等が、粉状の場合は、充填包装する際に、粉末が帯電して入りにくいのを防いだり、袋から充填された粉体を取り出し易くする為に、ポリエチレン系樹脂やポリスチレン系樹脂に帯電防止剤を練り込んだり、コーティングする方法は、より好ましい態様である。特に、帯電防止剤は、内容物が直接接触する内層にあることが好ましい。更に内容物が医薬品であれば、表面に塗布する方法より樹脂への練り込みによる方法がより好ましく、使用する場合に内容物が中に残ったりすることがない。特に、内容物が医薬品の場合は、その摂取量は限定されるべきである為、内層に帯電防止加工することは、より好ましい。
【００４５】
本発明で、２軸延伸ポリスチレン系樹脂フィルム、ポリエチレン系樹脂フィルム、及びアルミ箔を接合し、積層フィルムとすることも好ましい。２軸延伸ポリスチレン系樹脂フィルムとポリエチレン系樹脂フィルムとの間にアルミ箔を配することにより、本発明の積層フィルムからなる袋の防湿効果を向上させ、内容物の保存安定性を上げることができる。
【００４６】
本発明で用いるアルミ箔は、ＪＩＳ  ４１６０によるアルミニウム及びアルミニウム合金箔の示される部類の中の１Ｎ３０が好ましい。アルミ箔は、硬質箔と軟質箔に大別されるが、軟質箔を使用する場合には、積層フィルムの接着性を左右するので、表面に残る圧延油に配慮する必要がある。アルミ箔の厚みは、ガスバリヤー性と引き裂き性を考慮し、３〜７０μｍが好ましく、より好ましくは５〜５０μｍである。厚みが３μｍ以上のものはガスバリヤ−性が十分であり、ピンホールがない。また、７０μｍ以下のものは引き裂き性が良く、手で引き裂くことがより容易になる。
【００４７】
アルミ箔は、２軸延伸ポリスチレン系樹脂フィルム、及びポリエチレン系樹脂フィルムとの接着力を上げる為、これらのフィルムとの積層に際してウレタン系、イミン系、ブタジエン系等のアンカーコート剤を塗布することが好ましい。
アルミ箔と２軸延伸ポリスチレン系樹脂フィルムの接着方法は、ウェットラミネート法、ドライラミネート法、無溶剤ラミネート法、押し出しラミネート法等により行うことができる。２軸延伸ポリスチレン系樹脂フィルムとアルミ箔を接着剤により張り合わせる場合は、接着剤をアルミ箔側に塗布し、乾燥したものを２軸ポリスチレン系樹脂フィルムと張り合わせることが好ましい。
【００４８】
本発明のフィルムの用途は、手裂き性や直進カット性等の引き裂き性が良好な用途であれば、どの分野や用途の製品にも使用でき、特に用途は限定されない。例を挙げるならば、粘着テープ、医薬品や食品などを入れる袋等である。袋として、特にピロー包装やスティック包装等の流れ方向に長い袋として用いることは好適である。これらの袋は、流れ方向に長く、内容物は粉黛、顆粒、液体等である。内容物は、袋の成型加工の際に、流れ方向に封入することが一般的であり、より低コストで、内容物を封入できる。この為、流れ方向に長い袋の場合、開封は一般的に巾方向にされる。これまでの一般的なフィルムやセロファンでは、巾方向に裂いても、流れ方向にその裂け目が伝播し、内容物がこぼれていた。これを解消する為に、物理的に巾方向にノッチを入れたり、小さな切れ目や物理的な欠陥をフィルムに作り、袋に加工されたりしていた。しかしながら、ノッチを入れたり、小さな傷を入れるなどの物理加工の途中で、内容物にまで影響がおよび、製品を作る効率を著しく落としていた。また、特に体内に摂取する量が規定されている薬類の袋では、開封部分を巾方向のみに直進的に引き裂くことが出来る為、内容物のこぼれ等がなく、好適である。
【００４９】
本発明のフィルムを粘着テープとする際には、例えば本発明のフィルムの片側もしくは両側に、ポリエチレン、エチレン酢酸ビニル共重合体等を積層し、これに粘着剤を塗布することによって得られる。粘着剤は、常温においても粘弾性的性質を有する感圧接着剤であって、例えば天然ゴム、合成ゴムのエラストマーベースにロジン、水添ロジンエステル、石油樹脂等からなる粘着性付与剤を含むものが一般的に使用できる。
【００５０】
上記の目的や用途に使用する場合に、必要ならば、フィルムの表面へのコーティング加工、他のフィルムとの複合等により、水蒸気や酸素等のガスバリヤー性を高めることができる。そのために、塩化ビニリデンやエチレンビニルアルコール（ＥＶＯＨ）等のコーティングを施したり、アルミ、酸化アルミナ、酸化ケイ素等の蒸着を施してもよい。さらに、ナイロンフィルム、ＣＯＣ等の環状オレフィンフィルム等のバリヤー性が高いフィルムと積層してもよい。
【実施例】
【００５１】
次に、実施例および比較例によって本発明を説明するが、本発明はこれらの実施例に限定されるものではない。尚、フィルムの流れ方向は、ＭＤ、とし、巾方向は、ＴＤ、と記載した。
まず、実施例および比較例で用いた、フィルムの作成方法、及び得られたフィルムを用い、最終製品の性能を評価するための加工方法を記載する。
【００５２】
＜ポリスチレン系樹脂フィルムの作成方法＞
ポリスチレン系樹脂をＬ／Ｄ＝３２の６５ｍｍφのスクリューを有する押出機で、Ｔダイから押出したパリソンをロール加熱式ＭＤ延伸機で延伸した後、テンターによりＴＤ延伸して冷却し、シートを巻取って所望のフィルムを得る。フィルムの厚みはダイスリット巾と延伸倍率により適宜調整する。樹脂組成、ダイス温度および延伸温度については表１に記載する。
【００５３】
＜積層フィルムの作成方法＞
フィルムの片面を放電加工し、表面の濡れ指数として接触角３３度とし、このフィルムの放電加工した側にイミン系アンカーコ−ト剤（東洋モートン社製、ＥＬ−４２０（商品名））を乾燥塗布量で約４ｍｇ/ｍ２となるように塗布し、乾燥した後、ポリエチレン系樹脂として旭化成ケミカルズ社製、サンテックＬ２３４０（商品名）をダイ温度３２０℃で、厚み２０μｍとなるように上記ポリスチレンフィルム上に押し出し、積層フィルムとする。
【００５４】
＜包装用袋の作成＞
試作した積層フィルムのポリエチレン系樹脂フィルム同士を内側にして、包装用の袋を作成した。袋は、フィルムのＭＤ方向に長く、ＭＤ方向に１０ｃｍ、ＴＤ方向に５ｃｍで、ＴＤ方向に折り曲げて３方をヒートシールし、内部に３ｇの食塩を内包して作成した。シール幅７ｍｍ、シール時間０.２秒、シール強力１ｋｇ/ｃｍ２、シール温度を１１５℃でヒートシールする。
【００５５】
次に、実施例および比較例で用いた、評価方法と判定基準について以下に説明する。
（１）加熱収縮応力（ＯＲＳ）
ＡＳＴＭ−Ｄ−１５０４に準拠し、試料（２軸延伸ポリスチレン系樹脂フィルム）のＴＤ方向とＭＤ方向のそれぞれについて、各樹脂のビカット軟化点温度より１５℃高い温度のシリコーンオイル浴中で、配向緩和応力のピーク値を測定し、正数値に四捨五入して求める。
（２）ビカット軟化温度（以下：Ｖｓｐと称する）
ＡＳＴＭ−Ｄ−１５２５に準拠して測定する（荷重９．８Ｎ、昇温速度５℃／ｍｉｎ）。
【００５６】
（３）ＨＡＺＥ
ＡＳＴＭ−Ｄ１００３に準拠して測定し、小数点以下一桁の値に四捨五入して求める。
（４）フィルムの引き裂き強度
ＪＩＳ  Ｐ−８１１６に準拠し試験片を作成し、フィルムのＴＤ方向とＭＤ方向の測定を行う。但し、測定はフィルム一枚毎とし、この測定を５回繰り返し、その平均値を整数値（小数点第一位を四捨五入）で求める。
【００５７】
（５）フィルムの手裂き性
サンプルサイズを１００ｍｍ×１００ｍｍとし、これをフィルムのＭＤ方向に半分に折り、その折り目からフィルムのＴＤ方向に垂直に手で引き裂く。手で引き裂いた感触を以下の基準で判定する。
○：手で容易に引き裂ける。
△：力を加えてようやく引き裂ける。
×：引き裂けない。
【００５８】
（６）フィルムの引き裂き直進値
サンプルサイズを５０ｍｍ×１００ｍｍとし、引き裂き性評価試験（ＪＩＳ  Ｐ８１１６）に準拠しサンプルを作成し、フィルムのＭＤ方向の測定を行う。試験片のＴＤ方向（５０ｍｍ）の中央部（端部より２５ｍｍの位置）にＭＤ方向に垂直にノッチを入れ、ＭＤ方向（１００ｍｍ）に引き裂く。測定は１枚毎とし、計５回試験を繰り返す。評価は引き裂きの開始点と終点の幅を測定し、その差（中央部からのずれを測定）を算出し、以下の基準で判定する。
○：０〜５ｍｍ
△：５〜１０ｍｍ
×：１０ｍｍ以上、又は試験片の終点まで到達せずに途中で切れた。
【００５９】
（７）フィルムから作られた包装用袋のカット性（易開封性）
製袋加工した袋５サンプルを袋のＴＤ方向（フィルムのＴＤ方向）を手でカットし、最も良い易開封性を示したものを標準とし、以下の評価基準で判定する。また、引き裂く部分は、ヒートシールされた部分とフィルムを折り曲げただけの部分から実施する。
○：簡易に引き裂ける。
△：少し、引き裂くことに抵抗を感じる。
×：なかなか引き裂けない。
【００６０】
（８）フィルムから作られた包装用袋のカット性（直線開封性）
製袋加工した袋１０サンプルを、手で袋の縁側に垂直方向に引き裂き、その開封方向に直線的に引き裂き面が伝播したかどうかを以下の評価基準で判定する。
○：１０枚ともに、直線的に引き裂ける。
△：１枚〜２枚、引き裂き面がずれる。
×：３枚以上で引き裂き面がずれる。
【００６１】
（９）加熱収縮率
ＡＳＴＭ−Ｄ−１５０４に準拠し試料を作成し、温度１２０℃のシリコーンオイル浴中に１０秒間浸漬し、初めの試料の長さと浸漬後の試料の長さから収縮率（％）を求める。
実施例および比較例の評価結果は表２に示す。
【００６２】
［実施例１］
ポリスチレン系樹脂として、大日本インキ化学工業社製のスチレン−メタクリル酸共重合樹脂、リューレックス（登録商標）Ａ−１４（結晶化度：０％）を用い、これにＰＳジャパン社製のメチルメタクリレート／ブタジエン／スチレン共重合エラストマー、ＳＸ１００（商品名）と、ＰＳジャパン社製のＨＩＰＳ、ＨＴ４７８（商品名）を順に８０：１０：１０のｗｔ割合でチップブレンドし、押し出し、テンター法により製膜した。製膜条件は表１に示した。得られたフィルムのビカット軟化温度は１２８℃で、得られたフィルム厚みは平均２２μｍであった。得られたフィルムの物性（厚み、Ｖｓｐ、ＯＲＳ、ＨＡＺＥ、引き裂き強度、手裂き性、引き裂き直進性）を表２に示した。
このフィルムを用いて積層フィルムを作成し、所定の条件で袋とし、引き裂き性、引き裂き直進性を評価し、表２に示した。
【００６３】
［実施例２］
ポリスチレン系樹脂として、大日本インキ化学工業社製のスチレン−メタクリル酸共重合樹脂、リューレックス（登録商標）Ａ−１４（結晶化度：０％）を用い、テンター法により製膜した。製膜条件は表１に示した。また、実施例１と同様な評価を実施し、これらの結果を表２にまとめた。
【００６４】
［実施例３］
ポリスチレン系樹脂として、ＰＳジャパン社製のスチレン−メタクリル酸共重合樹脂、Ｇ９００１（商品名）（結晶化度：０％）を用い、これにＰＳジャパン社製のブチルアクリレート/スチレン共重合エラストマー、ＳＣ００４（商品名）を、ＰＳジャパン社製のハイインパクトポリスチレン（ＨＩＰＳ）、ＨＴ４７８（商品名）を順に７５：１０：１５のｗｔ割合でチップブレンドし、押し出し、テンター法により製膜した。製膜条件は表１に示した。また、実施例１と同様な評価を実施し、これらの結果を表２にまとめた。
【００６５】
［実施例４］
ポリスチレン系樹脂として、ＰＳジャパン社製のポリスチレン樹脂：６８５（結晶化度：０％）を用い、ＰＳジャパン社製のハイインパクトポリスチレン（ＨＩＰＳ）、ＨＴ４７８（商品名）を順に９８：２のｗｔ割合でチップブレンドし、押し出し、テンター法により製膜した。製膜条件は表１に示した。また、実施例１と同様な評価を実施し、これらの結果を表２にまとめた。
【００６６】
［実施例５〜７］
実施例１と同じ樹脂を用い、フィルムの製膜条件を変えてテンター法により製膜した。製膜条件は表１に示した。また、実施例１と同様な評価を実施し、これらの結果を表２にまとめた。
【００６７】
［実施例８］
実施例１で得られたフィルムを用いて、片面を放電加工し、表面の濡れ指数として接触角３３度とし、ポリスチレン系樹脂フィルムを作成した。次に、得られたポリスチレン系樹脂フィルムの放電加工した側に、イミン系アンカーコ−ト剤（東洋モートン社製、ＥＬ−４２０（商品名））を乾燥塗布量で約４ｍｇ／ｍ２となるように塗布し乾燥し、ポリスチレン系樹脂フィルム（ＰＳ−８）を得た。次に、９μｍのアルミ箔（住友軽金属社製、ＳＡ３０（商品名））に前記の同じアンカーコート剤を乾燥塗布量で約４０ｍｇ/ｍ２となるように塗布し乾燥した（ＡＬ−１）。次いで、得られたＰＳ−８とＡＬ−１の間に、ポリエチレン系樹脂として旭化成ケミカルズ社製、Ｌ２３４０（商品名）（ＰＥ−１）をダイ直下温度３２０℃、厚み１５μｍとなるように、ポリエチレン系樹脂にオゾン処理をしながら、フィルム状に押し出し、ＰＳ−１とＡＬ−１をサンドラミネートした。次いで、得られた積層フィルム（ＰＳ−８／ＰＥ−１／ＡＬ−１）のアルミ箔上に、前記と同じポリエチレン樹脂を同じ条件で、厚み３０μｍとなるように押し出し、ヒートシール層（ＰＥ−１‘）を形成した。得られた積層フィルム（ＰＳ−８／ＰＥ−１／ＡＬ−１／ＰＥ−１‘）は、フィルムのＴＤ方向とほぼ垂直の方向に手で容易に、且つ引き裂き面も直進的に引き裂くことができた。
【００６８】
得られた積層フィルム（ＰＳ−８／ＰＥ−１／ＡＬ−１／ＰＥ−１‘）のポリエチレン側を合わせ、ヒートシール温度が１５０℃、０.２秒でヒートシールし、４方シール袋を作った。この袋は外観も良好で、袋をヒートシール線にフィルムのＴＤ方向とほぼ垂直の方向に手で容易に、且つ引き裂き面も直進的に引き裂くことができた。
【００６９】
［実施例９］
実施例３で得られたフィルム（ＰＳ−９）を用い、実施例８と同様にアルミ箔を介在させた積層フィルム（ＰＳ−９／ＰＥ−１／ＡＬ−１／ＰＥ−１‘）を作成した。得られた積層フィルム（ＰＳ−９／ＰＥ−１／ＡＬ−１／ＰＥ−１‘）は、フィルムの巾方向とほぼ垂直の方向に手で容易に、且つ引き裂き面も直進的に引き裂くことができた。
又、この積層フィルムを実施例８と同様に４方シール袋を作った。この袋は外観も良好で、袋をヒートシール線にフィルムの巾方向とほぼ垂直の方向に容易に手で用意に、且つ引き裂き面も直進的に引き裂くことができた。
【００７０】
［比較例１］
ポリスチレン系樹脂フィルムの代わりに、セロファン（二村化学社製、太閤（登録商標）ＰＦ−３、厚み２１μｍ）を用い、これを実施例１と同様の方法でポリエチレン系樹脂フィルムとポリラミ加工により積層フィルム化した。また、このフィルムを用いて、所定の条件で袋とし、引き裂き性、引き裂き直進性を評価し、表２に示した。
製袋品の品位は良好であったが、引き裂き性がよくなかった。特に、フィルムのＴＤ方向からは手での引き裂きは力を相当加えなければ、引き裂くことができなかった。また、フィルムのＴＤ方向から開封した場合、その殆どはまっすぐに切れず、引き裂き面が曲がり、時には内容物がこぼれた。
【００７１】
［比較例２］
ポリスチレン系樹脂フィルムの代わりに、ポリプロピレン製フィルム（東京セロファン社製、トーセロＯＰ（登録商標）、厚み２０μｍ）を用い、これを実施例１と同様の方法でポリエチレン系樹脂フィルムとポリラミ加工により積層フィルム化した。このフィルムを用い、所定の条件で袋とし、引き裂き性、引き裂き直進性を評価し、表２に示した。
製袋品は袋のヒートシール面に皺がより、外観が損なわれていた。フィルムのＴＤ方向から手での引き裂きはほとんどできず、ノッチを鋏で入れた場合にようやく引き裂くことができるレベルで、その殆どはまっすぐに切れず、引き裂き面が曲がったり、伸びたりし、時には内容物がこぼれた。
【００７２】
［比較例３］
ポリスチレン系樹脂フィルムとして、大石産業社製、セロマー（登録商標）３０（結晶化度：０％）、厚さ３０μｍを用い、これを実施例１と同様の方法でポリラミ加工により積層フィルム化した。この積層フィルムを、所定の条件で袋とし、引き裂き性、引き裂き直進性を評価し、表２に示した。ポリラミはフィルムが収縮し、品位が良いものは得られなかった。また、得られた積層フィルムで製袋を実施したが、それぞれ良好な袋は得られなかった。
製袋品はフィルムのＴＤ方向から手での引き裂きはほとんどできず、ノッチを鋏で入れた場合にようやく引き裂くことができるレベルで、その引き裂き面もその殆どはまっすぐに切れず、引き裂き面が極端にＭＤ方向に曲がり、殆ど内容物がこぼれた。
【００７３】
［比較例４］
実施例１と同じ樹脂を用い、フィルムの製膜条件を変えてテンター法により製膜した。製膜条件は表１に示した。又、実施例１と同様の評価を実施し、これらの結果を表２にまとめた。
【００７４】
［比較例５］
実施例１と同じ樹脂を用い、フィルムの製膜条件を変えてテンター法により製膜した。製膜条件は表１に示した。又、実施例１と同様な評価を実施し、これらの結果を表２にまとめた。
【００７５】
【表１】
0005377819.tif 000002
【００７６】
【表２】
0005377819.tif 000003
【産業上の利用可能性】
【００７７】
本発明によれば、フィルムの巾方向に引き裂き性の高いフィルムを得られる（手で容易に引き裂け、且つ引き裂いた部分から直線状に引き裂くことができる）為、特に巾方向のみに引き裂き性が要求される食品包装材、医薬品包装材、雑貨包装材、粘着テープ等への利用性が高い。